СТРОИТЕЛЬНЫЙ КИРПИЧ, СОДЕРЖАЩИЙ ПОРИСТЫЙ МАТЕРИАЛ, МИКРОСТРУКТУРУ КОТОРОГО РЕГУЛИРУЮТ ДОБАВЛЕНИЕМ ЗАРОДЫШЕОБРАЗУЮЩЕГО ВЕЩЕСТВА В ПРОЦЕССЕ СПОСОБА ЕГО ИЗГОТОВЛЕНИЯ

1. Строительный кирпич с ячеистой структурой, содержащий пористый материал, получаемый способом, включающим следующие последовательные этапы:
- этап а) синтез негашеной извести путем прокаливания при температуре, превышающей или равной 800°С, известковых камней со средним размером, составляющим от 1 мм до 15 мм с чистотой, по меньшей мере, 90% по весу и открытой пористостью, превышающей 0% и меньшей или равной 25%, для получения частиц негашеной извести;
2
- этап b) смешивание упомянутой негашеной извести, полученной на этапе а), с водой и кремнеземом в молярном соотношении СаО/SiO, составляющем от 0,5 до 3 для получения пасты из упомянутых компонентов;
- этап с) введение зародышеобразующего вещества в пасту, изготовленную на этапе b);
5
5
- этап d) гидротермальный синтез путем нагрева упомянутой пасты, полученной на этапе с), при давлении насыщенного водяного пара, составляющем от 2·10 до 20·10 Па и при температуре, составляющей от 130°С до 200°С в течение от 15 часов до 30 часов, для получения керамической массы, и
- этап е) сушка упомянутой керамической массы, полученной на этапе d) при температуре, составляющей от 100°С до 400°С в течение времени, составляющего от 5 до 24 часов.
2. Строительный кирпич по п. 1, отличающийся тем, что способ получения включает этап c1), в ходе которого все или часть ячеек, по меньшей мере, одного строительного кирпича с ячеистой структурой частично или полностью заполнены упомянутой пастой, изготовленной на этапе с), а также тем, что упомянутый строительный кирпич с ячеистой структурой, обработанный на этапе c1), подвергается далее обработке на этапах d) и е).
3. Строительный кирпич по п. 2, отличающийся тем, что упомянутый строительный кирпич предварительно смочен водой перед осуществлением этапа c1).
4. Строительный кирпич по одному из пп. 2 или 3, отличающийся тем, что все ячейки упомянутого строительного кирпича с ячеистой структурой заполнены, по меньшей мере, на 50% их внутреннего объема упомянутой пастой, приготовленной на этапе с).
5. Строительный кирпич по п. 1, отличающийся тем, что в пасту, приготовленную на этапе b), вводят зародышеобразующее вещество в количестве от 0,01 до 10% по массе, предпочтительно от 1% до 5%.
6. Строительный кирпич по п. 1, отличающийся тем, что зародышеобразующее вещество выбрано из извести или кремнезема в нанометрической форме, предпочтительно, в виде коллоидной суспензии или в виде пудры с гранулометрией, составляющей от 50 нм до 2 мкм.
7. Строительный кирпич по п. 1, отличающийся тем, что зародышеобразующее вещество является пудрой с гранулометрией, составляющей от 50 нм до до 5 мкм или коллоидной суспензии одной из следующих кристаллических фаз: гиролит, тоберморит, ксонотлит, фошагит, дженнит, афвиллит, гиллербрандит или смесь одной или нескольких из этих кристаллических фаз.
8. Строительный кирпич по п. 1, отличающийся тем, что в качестве зародышеобразующего вещества использована пудра или суспензия окислов магния, алюминия, бария, железа, натрия, титана или цеолита.
9. Строительный кирпич по п. 1, отличающийся тем, что в качестве упомянутого строительного кирпича с ячеистой структурой использован глиняный кирпич.